ЭЛАСТОМЕРНЫЕ ПОКРЫТИЯ

1. Полимерное нанокомпозитное покрытие, включающее в себя эластомерную пленку, содержащую по меньшей мере 30% масс. проводящих наночастиц, в пересчете на общую массу эластомера и проводящих наночастиц, причем эти проводящие наночастицы имеют средний размер частиц вдоль каждого измерения менее 500 нм для наночастиц, имеющих соотношение длины и ширины менее 20:1, или имеют средний размер частиц вдоль каждого измерения менее 2000 нм для наночастиц, имеющих соотношение длины и ширины 20:1 или больше, и эти проводящие наночастицы сформированы в агрегаты микро- и наноразмера, имеющие морфологию с направленными внутрь углами.
2. Покрытие по п. 1, где наночастицы имеют средний размер частиц 10-50 нм и/или соотношение длины и ширины менее чем 40:1.
3. Покрытие по п. 1, где наночастицы образуют наноразмерные агрегаты размером 100-200 нм и микроразмерные агрегаты размером 50-500 мкм, внедренные в эластомер.
4. Покрытие по п. 1, где наночастицы содержат углеродную сажу, углеродные нанотрубки или их смеси.
5. Покрытие по п. 1, где эластомер содержит эластомеры на основе полиолефина, полидиметилсилоксанов или их смесей, предпочтительно полиизобутена, полиизопрена, сополимера изобутена и изопрена, этилена и пропиленового мономера (ЕРМ), этиленпропилендиенового мономера (EPDM), гидрированного нитрилбутадиена, их функционализированных производных или их смесей.
6. Покрытие по п. 1, где эластомер является поперечно-сшитым.
7. Покрытие по п. 1, дополнительно содержащее фторированное соединение, например, такое покрытие, содержащее перфторосилан, предпочтительно на поверхности этого покрытия.
8. Покрытие по любому одному из пп. 1-7, имеющее удельное электрическое сопротивление менее чем 0,015 Ом⋅м и краевой угол более 150° для гексадекана, когда это покрытие одноосно растянуто с деформацией до примерно 100%.
9. Подложка, содержащая покрытие, как определено в любом одном из пп. 1-8, нанесенное на нее.
10. Способ получения полимерного нанокомпозитного покрытия, включающий в себя распыление смеси эластомера и проводящих наночастиц на подложку с образованием пленки на этой подложке, причем эта смесь содержит по меньшей мере 40% масс. проводящих наночастиц, в пересчете на общую массу эластомера и проводящих наночастиц, и эти проводящие наночастицы имеют средний размер частиц вдоль каждого измерения менее 500 нм для наночастиц, имеющих соотношение длины и ширины менее 20:1, или имеют средний размер частиц вдоль каждого измерения менее 2000 нм для наночастиц, имеющих соотношение длины и ширины 20:1 или больше, причем эти проводящие наночастицы формируют на подложке агрегаты микро- и наноразмера, и эти агрегаты имеют морфологию с направленными внутрь углами, и при необходимости, дополнительно включающий отверждение или поперечную сшивку пленки.
11. Способ по п. 10, где смесь содержит дисперсию эластомера и наночастиц в растворителе, и эластомер и наночастицы присутствуют в этой дисперсии в суммарной концентрации твердых веществ 4-50 мг/мл.
12. Способ по п. 10, дополнительно содержащий включение фторированных функциональных групп на поверхность пленки, в частности, нанесение на пленку перфторосиланов.
13. Способ по п. 10, где эластомер включает полиизопрен, сополимер изобутена и изопрена, сополимер изобутена и изопрена, функционализированный одной или несколькими из ангидридной группы, карбоксильной группы, гидроксильной группы, эпоксигруппы, полиэтиленоксидной группы или галогенной группы, или их смесей.
14. Способ по п. 10, где наночастицы содержат сажу из углеродных нанотрубок, имеющую средний размер частиц 10-50 нм и соотношение длины и ширины менее чем 40:1.
15. Способ по любому одному из пп. 10-14, где смесь содержит по меньшей мере 50% масс., предпочтительно 55-75% масс. наночастиц, в пересчете на общую массу эластомера и наночастиц.